ГИДРОИЗОЛЯЦИОННОЕ КРОВЕЛЬНОЕ ПОКРЫТИЕ

Гидроизоляционное кровельное покрытие
Полезная модель относится к строительству и может быть использована для устройства покрытий гражданских и промышленных зданий при изготовлении покрытий из масс, наносимых на месте строительства, в частности для устройства и ремонта кровель всех типов, наружной гидроизоляции строительных конструкций, заделки стыков плит по1фытия аэродромов и автодорог, защиты от коррозии наружных металлических и бетонных конструкций, технологического оборудования, трубопроводов.
Известно гидроизоляционное покрытие, в котором по теплоизоляции из монолитных и плитных материалов выполнена стяжка из песчаного асфальтобетона (Авторское свидетельство СССР № 387104, МПК: Е 04 D 11/02,1973г.)
Недостатком известного покрытия является невысокая трещиностойскость, малая водостойкость, трудоемкость в изготовлении, большая масса, высокая теплопроводность, необходимость ухода во время твердения.
Известно гидроизоляционное покрытие, содержащее грунтовочный слой на основе термореактивных смол и запщгный
слой из полимерных композиций. (Авторское свидетельство СССР № 842169, МПК: Е 04 D 15/12, опубл. 1981г., прототип).
Недостатком этого покрытия является невысокая трещиностойскость при изменении линейных размеров под воздействием циклических изменений температуры.
Е 04 D 7/00
ч.
При нанесении покрытия на металлическую нодяожку сказывается влияние блуждающих токов и коэффициент линейного расширения металла.
Указанные факторы нарушают сплошность покрытия и снижают адгезию к подложкам.
Данная полезная модель устраняет недостатки аналога и прототипа
Техническим результатом полезной модели является снижение трудоёмкости, снижение массы покрытия, исключение трепщнообразования, сплошность покрытия, стабилизация адгезии, устойчивость к воздействию внешних факторов.
Технический результат достигается тем, что в гидроизоляционном кровельном покрытии,содержащем
грунтовочный слой и защитный слой из полимерных композиций, запцггный слой выпoJшeн в виде бшумополиуретановой композиции, в качестве грунтовочного слоя использован водный раствор поливинилового спирта и аминокислоты.
Грунтовочный слой содержргг в масс %:
поливиниловый спирт0,3 - 5,0
аминокислота0,2 - 3,0
водаостальное.
Толщина гидроизоляционного покрытия выбирается в зависимости от условий эксплуатации.
На чертеже представлена в разрезе структура гидроизоляционного кровельного покрытия, где 1 - подложка (бетон, дерево, металл), 2 - грунтовочный слой, 3 - запщтный слой, вьшолненный из битумополиуретановой композиции.
Грунтовочный слой 2 наносят на поверхность подложки 1 малярным валиком, шпателем или распылителем.
Эксперименты показали, что дапное гидроизоляционное покрытие работоспособно в интервале температур воздуха от - 60° до плюс 140° С.
Условное время отверждения гидроизоляционного кровельного покрытия после смешивания компонентов при t H-20°C не менее 3 часов. Содержание сухого остатка более 70%.
Покрытие соответствует следующим нормам:
Гидроизоляционное покрытие  путем смешивания двух компонентов на месте применения.
Запщтный слой представляет собой однородную массу, полученную путем смешивания двух жидких компонентов полимерного компонента и битумного компонента в соотношении (30±1) : (70+2) по массе.